(57)【特許請求の範囲】
【請求項１】
個別電極となる複数の電極及び前記複数の電極を外部の機器に接続する複数の電極端子が形成された電極基板と、液体を貯えて吐出させる吐出室となる複数の凹部が少なくとも形成されるシリコン基板とを、前記電極と前記吐出室の底面となる部分をギャップを介して対向させて接合する接合工程と、
前記電極基板と接合された前記シリコン基板に、少なくとも前記凹部を含む液体流路および前記電極端子に対応した電極取出し口となる部分をウェットエッチングを利用して形成するウェットエッチング工程と、を備えた液滴吐出ヘッドの製造方法において、
前記電極基板と接合される前の前記シリコン基板に対して、前記ウェットエッチング工程において薄膜が形成される部分のうち、所定の薄膜形成予定部分にのみ選択的にボロンを拡散し、その後さらに該シリコン基板のボロンが拡散された側の全面にボロンを拡散し、
前記シリコン基板に対して選択的にボロンを拡散する部分を、前記電極取出し口となる部分とすることを特徴とする液滴吐出ヘッドの製造方法。
【請求項２】
前記シリコン基板に対して選択的にボロンを拡散するため、ＳｉＯ2  膜をマスクとして利用することを特徴とする請求項１記載の液滴吐出ヘッドの製造方法。
【請求項３】
前記ウェットエッチング工程では、ボロン拡散により形成されたボロンドープ層によるエッチングストップが作用するまで、前記シリコン基板をエッチングすることを特徴とする請求項１または２に記載の液滴吐出ヘッドの製造方法。
【請求項４】
前記ウェットエッチングの終了後、前記シリコン基板の前記電極取出し口となる部分に残ったボロンドープ層を含む薄膜を、ドライエッチングにより除去することを特徴とする請求項１ないし３のいずれか１項に記載の液滴吐出ヘッドの製造方法。
【請求項５】
前記ウェットエッチングの終了後、前記シリコン基板の前記電極取出し口となる部分に残ったボロンドープ層を含む薄膜を、レーザ加工により除去することを特徴とする請求項１ないし３のいずれか１項に記載の液滴吐出ヘッドの製造方法。
【発明の詳細な説明】
【技術分野】
【０００１】
本発明はインクやその他の液体を吐出する液滴吐出装置に用いられる液滴吐出ヘッドの製造方法に関する。
【背景技術】
【０００２】
液滴吐出を実現するヘッドとして、吐出前の液体を貯えて吐出させる吐出室（圧力室ともいう）を設け、吐出室の底面を構成する底壁を振動板とし、この振動板に対向配置した個別電極を利用して該振動板を撓ませて吐出室内の圧力を高め、液体を加圧することで吐出室と連通するノズル孔から液滴を吐出させるものがある。このような液滴吐出ヘッドを製造する方法として、個別電極となる複数の電極が形成されたガラス基板に流路形成前のシリコン基板を接合した後、該シリコン基板を薄板化し、且つ吐出室等の流路を形成する方法が提案されている（例えば特許文献１または特許文献２参照）。
【０００３】
【特許文献１】特開２００４−８２５７２号公報
【特許文献２】特開２００４−３０６４４４号公報
【発明の開示】
【発明が解決しようとする課題】
【０００４】
個別電極となる複数の電極が形成されたガラス基板に流路形成前のシリコン基板を接合した後、該シリコン基板に吐出室等の流路を形成する方法では、それらの電極を外部機器に接続するための電極取出し口もシリコン基板に形成される。この電極取出し口となる部分は、振動板となる個々の吐出室底面よりも面積が大きい。したがって、加工途中で吐出室底面（振動板）と同等の厚さまでエッチングされてしまうと、この部分の剛性が非常に弱くなってしまい、機械的な振動や、個別電極とシリコン基板とのギャップ内に挟まった異物が押し上げる力等によって、その部分が割れる場合がある。特にギャップ内に気体が発生すると、成膜等、真空チャンバ内での工程を行う場合には、ギャップ内外の気圧差が大きくなるため割れやすくなる。そのため、割れた際の破片等の異物がギャップに混入したり、後の工程でエッチャント等の液体がギャップに浸入するおそれがある。しかし、電極取出し口のような貫通穴が形成されることになる部分に対して、途中でウェットエッチングを全く行わないのでは、後の工程でそれらの部分を除去するのに時間がかかりすぎてしまう。
【０００５】
本発明は上記課題に鑑みてなされたもので、個別電極となる複数の電極が形成されたガラス基板に流路形成前のシリコン基板を接合した後、該シリコン基板を薄板化し、且つ吐出室等の流路及び電極取出し口を形成する方法において、電極取出し口などのように大きな面積にわたって薄膜が形成される部分の加工方法を改善し、薄膜割れに起因する歩留まり低下を防止できる、液滴吐出ヘッドの製造方法を提案するものである。
【課題を解決するための手段】
【０００６】
本発明に係る液滴吐出ヘッドの製造方法は、個別電極となる複数の電極及び前記複数の電極を外部の機器に接続する複数の電極端子が形成された電極基板と、液体を貯えて吐出させる吐出室となる複数の凹部が少なくとも形成されるシリコン基板とを、前記電極と前記吐出室の底面となる部分をギャップを介して対向させて接合する接合工程と、前記電極基板と接合された前記シリコン基板に、少なくとも前記凹部を含む液体流路および前記電極端子に対応した電極取出し口となる部分をウェットエッチングを利用して形成するウェットエッチング工程と、を備えた液滴吐出ヘッドの製造方法において、前記電極基板と接合される前の前記シリコン基板に対して、前記ウェットエッチング工程において薄膜が形成される部分のうち、所定の薄膜形成予定部分にのみ選択的にボロンを拡散し、その後さらに該シリコン基板のボロンが拡散された側の全面にボロンを拡散し、前記シリコン基板に対して選択的にボロンを拡散する部分を、前記電極取出し口となる部分とすることを特徴とする。
これにより、ボロンが二重に拡散された部分が後のウェットエッチング工程において薄膜とされても、その薄膜は高濃度にボロンが拡散された層からなり、しかも他のボロンドープ層部分より厚く形成されるため、その部分からの割れに起因する歩留まり低下を低減することができる。
【０００７】
なお、前記シリコン基板に対して選択的にボロンを拡散するため、ＳｉＯ2  膜をマスクとして用いるのが好ましい。ＳｉＯ2  膜はシリコン基板に容易に形成でき、しかもボロンの拡散マスクとして十分な機能を有しているからである。
【０００８】
電極取出し口は最終的には開口される部分であるが、その加工途中ではウェットエッチングにより薄膜とされる。この電極取出し口となる部分は、液滴吐出ヘッドの流路を構成するシリコン基板のなかで比較的大きな面積を占めるため、この部分を薄くした場合、この部分で特に割れなどが生じやすい。そこで、開口される前の電極取出し口となる部分に対して、二重にボロン拡散を行うことで、その部分のボロンドープ層が他の部分より厚くなり、割れ難い膜が形成できる。
【０００９】
また、前記ウェットエッチング工程では、ボロン拡散により形成されたボロンドープ層によるエッチングストップが作用するまで、前記シリコン基板をエッチングするようにするのが好ましい。エッチングストップを利用することで、ボロン拡散により形成されたボロンドープ層からなる薄膜を容易に形成できる。
【００１０】
さらに、前記ウェットエッチングの終了後、前記シリコン基板の前記電極取出し口となる部分に残ったボロンドープ層を含む薄膜を、ドライエッチングまたはレーザ加工により除去することを特徴とする。
電極取出し口となる部分は最終的に開口した状態とされるが、電極基板の電極とシリコン基板とのギャップに液滴などを浸入させずにそれを行うことが必要となる。そのために、ドライエッチングやレーザ加工は好適な方法である。
【発明を実施するための最良の形態】
【００１１】
実施の形態１
図１は本発明の第１の実施の形態に係る液滴吐出ヘッドを分解して表した図である。図１はフェイス吐出型の液滴吐出ヘッドを表している。図１に示すように、この液滴吐出ヘッドは、キャビティプレート１、ガラス基板２、ノズルプレート３の３つの基板が積層されてなる。
キャビティプレート１は、例えば厚さ約５０μｍで、１１０面方位のシリコン単結晶基板（以下、単にシリコン基板という）から構成されている。キャビティプレート１には、吐出される前の液滴が保持される複数の吐出室５、各吐出室５に供給する液体をためておく各吐出室に共通のリザーバ７などの流路が形成されている。なお、吐出室５の底面を構成する底壁は振動板４として作用する。
【００１２】
また、キャビティプレート１の下面（ガラス基板２と対向する面）には、絶縁膜となるＴＥＯＳ膜（Tetraethyl orthosilicate Tetraethoxysilane：テトラエトキシシランを用いてできるＳｉＯ2  膜をいう）１４を、プラズマＣＶＤ（Chemical Vapor Deposition）法などを用いて０．１μｍ程度成膜している。これは、液滴吐出ヘッドを駆動させた時の絶縁膜破壊及び短絡を防止するためである。さらに、キャビティプレート１の上面（ノズルプレート３と対向する面）には、液体保護膜１５となるＳｉＯ2  膜（ＴＥＯＳ膜を含む）を、プラズマＣＶＤ法又はスパッタリング法により成膜している。これはインク等の液体によって流路が腐食するのを防ぐためである。また、液体保護膜１５の応力とキャビティプレート１の下面に成膜したＴＥＯＳ膜１４の応力とを相殺させ、振動板４の反りを小さくすることができる効果も期待できる。
また、キャビティプレート１には、キャビティプレート１の通電部として共通電極１９が設けられている。
【００１３】
第２の基板となるガラス基板２（電極基板ともいう）は、厚さ約１ｍｍであり、図１で見るとキャビティプレート１の下面に接合される基板である。本実施の形態では、ガラス基板２となるガラスとして、ホウ珪酸系の耐熱硬質ガラスを用いることにする。ガラス基板２には、キャビティプレート１に形成される各吐出室５に合わせて、エッチングにより深さ約０．２μｍの凹部９が設けられる。そして、凹部９の内側に、個別電極８、リード部１０及び電極端子１１からなる複数の電極を設ける。リード部１０は個別電極８と電極端子１１を繋ぐ部分であり、電極端子１１は個別電極８を外部機器（例えば電源）に接続する際などに利用される部分である。なお、特に区別する必要がない場合は、個別電極８、リード部１０及び電極端子１１を合わせて個別電極（又は電極）９として説明する。
【００１４】
本実施の形態では、個別電極８の材料として酸化錫を不純物としてドープした透明のＩＴＯ（Indium Tin Oxide：インジウム錫酸化物）を用い、例えばスパッタ法を用いて０．１μｍの厚さで凹部９内側に形成するものとする。その際、後述するように、個別電極８とガラス基板２に接合するシリコン基板とを等電位にするための接点（以下、等電位接点という）となるＩＴＯパターン２４も個別電極８と同時に成膜しておく。
なお、個別電極８の材料はＩＴＯに限定するものではなく、クロム等の金属等を材料に用いてもよい。本実施の形態においては、透明であるので放電したかどうかの確認が行い易い等の理由でＩＴＯを用いることとする。
また、ガラス基板２には、リザーバ７と連通して外部タンク（図示せず）からリザーバ７への流路となるインク供給口１３も設けられている。
【００１５】
振動板４と個別電極８との間には、後述する図２に示すように、振動板４の振動空間として機能するギャップＧが構成されるが、その幅は凹部９の深さ、個別電極８及び振動板４（ＴＥＯＳ膜１４）の厚さにより決まる。ギャップＧの幅は液滴吐出ヘッドの吐出特性に大きく影響するため、厳格な精度管理が行われる。
【００１６】
ノズルプレート３は、例えば厚さ約１８０μｍのシリコン基板で構成され、ガラス基板２とは反対の面（図１の場合には上面）で、キャビティプレート１と接合されている。図１から見て、ノズルプレート３の上面には、吐出室５で加圧されたインク等の液体を液滴として吐出するノズル孔１２が形成されている。また、キャビティプレートのリザーバ７に対応する部分には、リザーバ７内の液体の圧力変動を吸収するためのダイヤフラム１８が形成されている。さらに、ノズルプレート３の下面には、吐出室５とリザーバ７とを連通させるオリフィス６も形成されている。
なお、ここではノズル孔１２を有するノズルプレート３を上面とし、ガラス基板２を下面として説明するが、実際には、ノズルプレート３の方がガラス基板２よりも下面となって用いられることが多い。
【００１７】
図２は図１の液滴吐出ヘッドの断面図である。図２（ａ）は吐出室５を長手方向に割断した部分の断面図、図２（ｂ）は等電位接点部分の拡大断面図を表している。吐出室５は吐出前の液体を溜めておき、吐出室５の底壁を構成する振動板４を撓ませることにより、吐出室５内の圧力を高めて、液滴をノズル孔１２から吐出させる作用を果たす。本実施の形態で振動板４は、高濃度のボロン（Ｂ）をシリコン基板に拡散したボロンドープ層から構成している。振動板４となるボロンドープ層の厚さは、例えば約０．８μｍである。
また、ギャップＧに、異物、水分（水蒸気）等が浸入しないように、ギャップＧを外気から遮断し、密閉する封止材２６がギャップＧの端部に設けられている。
【００１８】
キャビティプレート１の共通電極１９は、ワイヤ２３を介して発振回路２２に接続されている。また、ガラス基板２の電極端子１１も、ワイヤ２３を介して発振回路２２に接続されている。発振回路２２は、例えば２４ｋＨｚで発振し、個別電極８に０Ｖと３０Ｖのパルス電位を印加して電荷の供給及び停止を行う。すなわち、発振回路２２が発振駆動することで、例えば個別電極８に電荷を供給して正に帯電させ、振動板４を相対的に負に帯電させると、静電気力により個別電極８に引き寄せられて撓む。これにより吐出室５の容積は広がる。そして電荷供給を止めると振動板４は元に戻るが、そのときの吐出室５の容積も元に戻るから、その圧力により差分の液滴２０が吐出する。この液滴２０が例えば記録対象となる記録紙２１に着弾することによって印刷等の記録が行われる。なお、このような方法は引き打ちと呼ばれるものであるが、バネ等を用いて液滴を吐出する押し打ちと呼ばれる方法もある。
【００１９】
図３はガラス基板２を上面から見た図である。通常、液滴吐出ヘッドはウェハ単位で作られ、最終的に各液滴吐出ヘッド（ヘッドチップ）に切り離される。本実施の形態では、等電位接点を各ヘッドチップに独立して設け、それを利用して陽極接合時にキャビティプレート１と個別電極８との間を等電位に保つようにする。等電位接点となる部分については、ガラス基板２に凹部９を形成する際、エッチングせず残しておく。そして、その上に、導電性であるＩＴＯ０．１μｍを個別電極８とともに成膜し、ＩＴＯパターン２４を形成する。したがって、等電位接点は、ガラス基板２表面よりもＩＴＯパターン２４の分だけ０．１μｍ突出していることとなる。一方、キャビティプレート１においては、等電位接点に対応する部分のＴＥＯＳ膜（０．１μｍ）を取り除き、キャビティプレート１の主となる材料であるシリコン基板（ボロンドープ層）を露出する窓を形成する。この窓を介してシリコン基板とＩＴＯパターン２４とを接触させることで、陽極接合時において、ＩＴＯパターン２４と電気的に接続されている個別電極８とシリコン基板との等電位を確保する。
【００２０】
大気開放穴２８はこの液滴吐出ヘッドの外部と凹部９とを連通させ、陽極接合によって形成される前述したギャップＧが密閉された状態になるのを防ぐためのものである。たとえば、陽極接合時等、各基板への加熱等による酸素等の気体発生によってギャップＧ内が加圧されるのを防ぐためのものである。なお、この大気開放穴２８は、サンドブラスト法や切削加工等により形成する。また大気開放穴２８は、最終的にはダイシングにより液滴吐出ヘッドと切り離されるので、完成した液滴吐出ヘッドには残らない。
【００２１】
ダイシングライン２７は、ウェハに一体形成された複数の液滴吐出ヘッドを切り離す際のラインである。したがって、図３においてダイシングライン２７よりも右側及び上側にある部分は、完成した液滴吐出ヘッドには残らない。なお、図３の液滴吐出ヘッドでは、個別電極８等の部材を５つしか記載していないが、実際には１つの液滴吐出ヘッドには多くのノズル孔１２が存在し、その数に応じた個別電極８が形成されている。
【００２２】
図４及び図５は第１の実施の形態に係る液滴吐出ヘッドの製造工程を表す図である。以下、これらの図４及び図５に示す工程に沿って上記液滴吐出ヘッドの製造方法を説明する。なお、これらの図では、吐出室５と個別電極８からなる静電アクチュエータの部分が基本的に表されているが、図の左端部はその静電アクチュエータの部分ではなく、等電位接点の部分を表している。
【００２３】
（ａ）ここではガラス基板２を作製する。まず約１ｍｍのガラス基板を用意し、その一方の面に対し、個別電極８の形状パターンに合わせて０．２μｍの深さの凹部９を形成する。等電位接点となる部分については、エッチングを行わずに残しておく。ここで、等電位接点の形状については、キャビティプレート１のシリコン基板と個別電極８とを接触させて等電位にすることができればその形状は問わない。凹部９及び等電位接点の形成後、例えばスパッタリング法を用いて、０．１μｍの厚さの個別電極８及びＩＴＯパターン２４を同時に形成する。最後にインク供給口１３及び大気開放穴２８をサンドブラスト法または切削加工により形成する。これにより、ガラス基板２が作製される。
【００２４】
（ｂ）一方で、ガラス基板２に接合されてキャビティプレート１となるシリコン基板を準備する。表面が（１１０）面方位の酸素濃度の低いシリコン基板４１の片面（ガラス基板２との接合面側となる）を鏡面研磨し、２２０μｍの厚みのシリコン基板４１（第１の基板となるもの）を作製する。
次に、酸素及び水蒸気雰囲気中において、１０７５℃の温度条件で４時間酸化することで、シリコン基板４１の両面に約１．２μｍのＳｉＯ2膜４１Ａを成膜する。ＳｉＯ2膜４１Ａは後の工程で行うボロンの選択拡散のためのマスクとなる。
（ｃ）シリコン基板４１の両面にレジストを塗布し、ボロンを選択拡散させたい部分（この例では電極取出し口２５となる部分）のＳｉＯ2膜４１Ａを除去すべくレジストパターニングを施し、ふっ酸水溶液でエッチングして、ＳｉＯ2膜４１Ａをパターニングする。その後、シリコン基板４１からレジストを剥離する。
なお、この工程においてボロンを選択拡散させる部分は、電極取出し口２５に限られるものではなく、後の工程でウェットエッチングにより薄膜が形成される部分のうちの所望の部分にボロンを選択拡散させることができる。
【００２５】
（ｄ）次に、シリコン基板４１のボロンドープ層４２を形成する面を、Ｂ2Ｏ3を主成分とする固体の拡散源に対向させて石英ボートにセットする。さらに縦型炉に石英ボートをセットして、炉内を窒素雰囲気にし、温度を１１００℃に上昇させて６時間保持することで、ボロンをシリコン基板４１中に拡散させ、電極取出し口２５となる部分にボロンドープ層４２を、例えば２．２μｍの厚さに形成する。ここでボロンドープ層４２の形成工程においては、炉へのシリコン基板４１（石英ボート）の投入温度を８００℃とし、さらにシリコン基板４１の取出し温度も８００℃とする。これにより、シリコン基板４１内の酸素による酸素欠陥の成長速度が速い領域（６００℃から８００℃）をすばやく通過させることができるため、酸素欠陥の発生を抑えることができる。なおこの時、シリコン基板４１の拡散面と反対面にはＳｉＯ2膜４１Ａが残っているため、ボロンが反対面に回り込んでも、ＳｉＯ2膜４１Ａがマスクとなって反対面にボロンが拡散されることが無い。
【００２６】
（ｅ）シリコン基板４１のボロンドープ層４２の表面にはボロン化合物が形成されているが（図示なし）、酸素及び水蒸気雰囲気中、６００℃の条件で１時間３０分酸化することで、ふっ酸水溶液によるエッチングが可能なＢ2Ｏ3＋ＳｉＯ2  に化学変化させることができる。シリコン基板４１のボロンを選択拡散した面と反対面にレジストを塗布し、シリコン基板４１をふっ酸水溶液に１０分間浸すと、選択拡散部のＢ2Ｏ3＋ＳｉＯ2膜及び拡散面側のＳｉＯ2膜４１Ａがエッチング除去される。その後、シリコン基板４１からレジストを剥離する。
【００２７】
（ｆ）続いて、工程（ｄ）と同様に、シリコン基板４１のボロンドープ層４２が形成された面をＢ2Ｏ3を主成分とする固体の拡散源に対向させて石英ボートにセットする。縦型炉に石英ボートをセットし、炉内を窒素雰囲気にし、温度を１０５０℃に上昇させ、そのまま温度を７時間保持し、ボロンをシリコン基板４１中に拡散させ、今度は拡散面側全面にボロンドープ層４２を、例えば０．８μｍの厚さに形成する。このボロンドープ工程では、シリコン基板の投入温度を８００℃とし、シリコン基板の取出し温度も８００℃とする。これにより、酸素欠陥の成長速度が速い領域（６００℃から８００℃）をすばやく通過することができるため、酸素欠陥の発生を抑えることができる。この時、拡散面と反対面にはＳｉＯ2膜４１Ａが残っているため、ボロンが反対面に回り込んでも、ＳｉＯ2膜がマスクとなって反対面に拡散されることが無い。
この工程での処理により、先に選択拡散した電極取出し口２５となる部分のボロン濃度は他の部分に比べて濃くなり、しかもその部分はシリコン基板４１のより内部へボロンが拡散された状態となる。
【００２８】
（ｇ）ここでもボロンドープ層４２の表面にはボロン化合物が形成されるが（図示なし）、酸素及び水蒸気雰囲気中、６００℃の条件で１時間３０分酸化することで、ふっ酸水溶液によるエッチングが可能なＢ2Ｏ3＋ＳｉＯ2に化学変化させることができる。そして、シリコン基板をふっ酸水溶液に１０分間浸す。すると、拡散面のＢ2Ｏ3＋ＳｉＯ2膜及び反対面のＳｉＯ2膜がエッチング除去される。
【００２９】
（ｈ）続いて、ボロンドープ層４２を形成した面に、プラズマＣＶＤ法により、ＴＥＯＳ膜（絶縁膜）１４を、成膜時の処理温度は３６０℃、高周波出力は２５０Ｗ、圧力は６６．７Ｐａ（０．５Ｔｏｒｒ）、ガス流量はＴＥＯＳ流量１００ｃｍ3  ／ｍｉｎ（１００ｓｃｃｍ）、酸素流量１０００ｃｍ3  ／ｍｉｎ（１０００ｓｃｃｍ）の条件で０．１μｍ成膜する。さらに、成膜したＴＥＯＳ膜１４の表面にレジストを塗布し、等電位接点においてシリコンを露出させる窓を作り込むためのレジストパターニングを施す。そして、ふっ酸水溶液でウェットエッチングを行ってＴＥＯＳ膜１４をパターニングし窓を形成する。その後、レジストを剥離する。
【００３０】
（ｉ）続いて、シリコン基板４１とガラス基板２を３６０℃に加熱した後、ガラス基板２に負極、シリコン基板４１に正極を接続して、８００Ｖの電圧を印加して陽極接合を行う。この陽極接合時に、シリコン基板４１とガラス基板２の界面において、ガラスが電気化学的に分解され酸素が気体となって発生する場合がある。また加熱によって表面に吸着していたガス（気体）が発生する場合もある。しかしながら、これらの気体は大気開放穴２８から逃げるため、ギャップＧ内が正圧になることは無い。
【００３１】
（ｊ）続いて、陽極接合後のシリコン基板４１の厚みが約６０μｍになるまでシリコン基板４１表面の研削加工を行う。その後、加工変質層を除去するために、３２ｗ％の濃度の水酸化カリウム溶液でシリコン基板４１を約１０μｍウェットエッチングする。これによりシリコン基板４１の厚みを約５０μｍにする。
なお、この研削工程及び加工変質層除去工程においては、大気開放穴２８から液体がギャップに入り込まないように、片面保護治具、テープ等を用いて大気開放穴２８を塞ぎ、ギャップを保護する。
【００３２】
（ｋ）次に、ウェットエッチングを行った面に対し、ＴＥＯＳによるエッチングマスク（以下、ＴＥＯＳエッチングマスクという）４３をプラズマＣＶＤ法により成膜する。成膜条件としては、例えば、成膜時の処理温度は３６０℃、高周波出力は７００Ｗ、圧力は３３．３Ｐａ（０．２５Ｔｏｒｒ）、ガス流量はＴＥＯＳ流量１００ｃｍ3  ／ｍｉｎ（１００ｓｃｃｍ）、酸素流量１０００ｃｍ3  ／ｍｉｎ（１０００ｓｃｃｍ）の条件で１．０μｍ成膜する。ＴＥＯＳを用いた成膜は比較的低温で行うことができるので、基板の加熱をできる限り抑えられる点で都合がよい。
【００３３】
（ｌ）続いて、大気開放穴２８に例えばエポキシ系接着剤２８Ａを流し込み、大気開放穴２８を封止する。これによりギャップＧは密閉状態となるため、以後の工程で大気開放穴２８から液体等が入り込むことが無くなる。なお、大気開放穴２８の封止は、ＴＥＯＳエッチングマスクを成膜した後に行うのが好ましい。ＴＥＯＳエッチングマスクの成膜前に大気開放穴２８の封止を行うと、閉じこめられたギャップＧ内の気圧が、ＴＥＯＳエッチングマスク成膜時に膨張し、薄くなったシリコン基板を押し上げて、シリコン基板が割れる可能性があるからである。
【００３４】
さらに、ＴＥＯＳエッチングマスク４３にレジストパターニングを施し、ふっ酸水溶液中に浸して、吐出室５及び電極取出し口２５となる部分のＴＥＯＳエッチングマスク４３が無くなるまで、その部分をエッチングする。その後レジストを剥離する。なお、特開２００４−３０６４４４号公報にあるように、エッチングした場合に貫通穴となる部分の中央部にシリコンの島が残るように、ＴＥＯＳエッチングマスク４３に対してレジストパターニングを施してもよい。
【００３５】
（ｍ）続いて、リザーバ７となる部分のＴＥＯＳエッチングマスク４３をエッチングするため、レジストパターニングを施す。そして、ふっ酸水溶液でそれらの部分のＴＥＯＳエッチングマスク４３を０．７μｍだけエッチングしてリザーバ７をパターニングする。これによりリザーバ７となる部分に残っているＴＥＯＳエッチングマスク４３の厚みは０．３μｍとなる。このようにするのは、最終的にリザーバ７の底面に厚みを持たせ、リザーバ７の剛性を高めるためである。なお、ここでは、ＴＥＯＳエッチングマスク４３の残留厚みを０．３μｍとしたが、所望するリザーバ７の深さによって、この厚みは調整する。この後、レジストを剥離する。
【００３６】
（ｎ）次に、接合済み基板を３５ｗｔ％の濃度の水酸化カリウム水溶液に浸し、吐出室５及び電極取出し口２５となる部分の厚みが約１０μｍになるまでウェットエッチングを行う。このとき、リザーバ７の部分はマスクされておりエッチングがまだ始まっていない。  
【００３７】
（ｏ）続いて、ふっ酸水溶液に接合済み基板を浸して、リザーバ７となる部分のＴＥＯＳエッチングマスク４３を除去する。
【００３８】
（ｐ）さらに、接合済み基板を３ｗｔ％の濃度の水酸化カリウム水溶液に浸し、ボロンドープ層４２によりエッチングストップが十分効いたものと判断するまでエッチングを続ける。このように、２種類の濃度の異なる水酸化カリウム水溶液を用いたエッチングを行うことによって、形成される振動板４の面荒れを抑制し、振動板４の厚み精度を０．８０±０．０５μｍ以下にすることができる。その結果、液滴吐出ヘッドの吐出性能を安定化することができる。
【００３９】
ここで、エッチングストップについて簡単に説明しておく。アルカリ性水溶液でシリコン基板の異方性ウェットエッチングを行った場合、高濃度（約５×１０１９ａｔｏｍｓ・ｃｍ-3以上）のボロンをドーパントとした領域では極端にエッチングレートが小さくなる。そのため、振動板４や電極取出し口２５の部分に必要な厚さのボロンドープ層を形成しておけば、ウェットエッチングにより、それらの厚さを精度よく形成することができる。なお、エッチングストップとは、エッチング面から発生する気泡が停止した状態と定義し、その状態のときにシリコンのエッチングが終了したものとする。
【００４０】
この例の場合、電極取出し口２５の部分はボロンドープ層４２が二重に形成された状態となるため、その部分が高濃度で他より厚いボロン拡散層となる。このため、エッチングストップが振動板４の部分に比べて早く効き始め、結果として電極取出し口２５となる部分の膜厚は約３μｍとなることと、ボロンの拡散効果によりその部分の強度が増す。このため、電極取出し口２５を最終的に開口する前に、その薄膜の割れが低減されて歩留まりが向上する。
【００４１】
また、この工程でリザーバ７となる部分もエッチングされてリザーバ７が形成されるが、上記エッチングストップを目安にエッチングを終了した場合に、リザーバ７の底面厚みは２０μｍ程度となるようにする。リザーバ７の底面厚みをこのようにするのは、リザーバ７の下側（図１等参照）に位置する個別電極８（又はリード部１０）により、静電引力が生じ、これによりリザーバ７が撓んで変形するのを防ぐためである。
【００４２】
（ｑ）ウェットエッチングを終了すると、接合済み基板をふっ酸水溶液に浸し、シリコン基板４１表面のＴＥＯＳエッチングマスク４３を剥離する。
【００４３】
（ｒ）次に、シリコン基板４１の電極取出し口２５となる部分の残留シリコンを除去するために、電極取出し口２５となる部分が開口したシリコンマスクを接合済み基板のシリコン基板４１側の表面に取り付ける。そして、例えば、ＲＦパワー２００Ｗ、圧力４０Ｐａ（０．３Ｔｏｒｒ）、ＣＦ４  流量３０ｃｍ3  ／ｍｉｎ（３０ｓｃｃｍ）の条件で、ＲＩＥドライエッチング（異方性ドライエッチング）を１時間行い、電極取出し口２５となる部分のみにプラズマを当てて開口する。この開口により、個別電極８とシリコン基板４１とのギャップＧも大気開放される。
なお、上記のドライエッチングに代えて、機械的加工やレーザ加工により、電極取出し口２５となる部分の残留シリコンを除去することも可能である。ただし、シリコンの破片等の異物の発生を防ぐことができるという観点からは、ドライエッチングやレーザ加工による方が機械的加工より好ましい。
【００４４】
その後、シリコン基板４１の流路形成面にプラズマＣＶＤ法によりＴＥＯＳ膜による液体保護膜１５を、成膜時の処理温度は３６０℃、高周波出力は２５０Ｗ、圧力は６６．７Ｐａ（０．５Ｔｏｒｒ）、ガス流量はＴＥＯＳ流量１００ｃｍ3  ／ｍｉｎ（１００ｓｃｃｍ）、酸素流量１０００ｃｍ3  ／ｍｉｎ（１０００ｓｃｃｍ）の条件で０．１μｍ成膜する。液体保護膜１５は、上述したように、プラズマＣＶＤ法以外にもスパッタリング法によって成膜したＳｉＯ2  膜で形成してもよい。
【００４５】
本実施の形態では、電極取出し口２５となる部分を開口した後に液体保護膜１５を成膜している。電極取出し口２５の開口前に液体保護膜１５を成膜するとなると、ギャップ内が密閉状態になっているので、成膜時の処理温度によってギャップ内の気体が膨張して、薄膜部を破壊する可能性があるからである。したがって、このように、まず電極取出し口２５となる部分を開口してギャップ内を大気開放するのがよい。
【００４６】
さらに、電極取出し口部２５（端子部１１）に残っている液体保護膜１５を除去するために、再度、シリコンマスクをシリコン基板４１表面に取り付け、例えば、ＲＦパワー２００Ｗ、圧力４０Ｐａ（０．３Ｔｏｒｒ）、ＣＦ４  流量３０ｃｍ3  ／ｍｉｎ（３０ｓｃｃｍ）の条件でＲＩＥドライエッチングを２０分間行い、電極取出し口部２５のみに、プラズマにより励起されたイオンを当てて、異方性エッチングを行う。なお、ここまでの処理が済んだシリコン基板４１を、キャビティプレート１と称することとする。
【００４７】
（ｓ）次に、例えばエポキシ樹脂からなる封止材２６を、キャビティプレート１とガラス基板２の個別電極８との間で形成されるギャップＧの開口端部に沿って流し込み、ギャップＧを封止する。これによりギャップＧは再び密閉状態となる。また、ギャップＧと大気開放穴２８へ連通する溝とは、この封止材２６によって遮断される。
【００４８】
（ｔ）その後、ノズル孔があらかじめ形成されたノズルプレート３を例えば、エポキシ系接着剤により、接合済み基板のキャビティプレート１側に接着する。
（ｕ）最後に、ダイシングライン２７に沿ってダイシングを行い、個々の液滴吐出ヘッドに切断し、液滴吐出ヘッドが完成する。ここで、陽極接合時には短絡していた各個別電極８はそれぞれ分断され、ノズル毎に独立する。また、大気開放穴２８及びそこに連通するガラス溝も切断される。
【００４９】
以上のような方法によれば、ガラス基板２とシリコン基板４１を接合した後に、接合されたシリコン基板４１に対して吐出室等の各流路を形成するため、取り扱いが容易で、基板の割れも低減することができ、且つ基板の大口径化が可能となる。大口径化が可能となれば、一枚の基板から多くのインクジェットヘッドを取出すことができるため、生産性を向上させることができる。
また、電極取出し口２５となる部分のような大面積にわたって薄膜が形成される部分にのみ選択的にボロンを高濃度に一次拡散した後、シリコン基板４１のボロン一次拡散面側の全面にさらにボロンを高濃度に拡散するため、振動板を高精度に形成しつつ、所定部分の薄膜の強度を上げ、薄膜部の割れを防止することができる。
【００５０】
また、シリコン基板４１に対して選択的にボロンを拡散させるマスクとしてＳｉＯ2  膜を利用することで、そのマスクの形成も簡単に行える。
さらに、電極取出し口２５となる部分を機械的に割るのではなく、ドライエッチング法を用いて電極取出し口２５となる部分の開口を行うようにしたので、破片等の異物が発生することなく、異物付着によるノズルプレート３とキャビティプレート１との接着不良、封止材２６を用いた際のギャップ封止不良等を防ぐことができる。また、ＴＥＯＳを用いたプラズマＣＶＤ、スパッタリングにより、液体保護膜１５を成膜するようにしたので、低温で緻密な成膜を行うことができる。
さらに、電極取出し口２５となる部分をドライエッチングする際、開口位置を高精度に作製することができるＳｉＯ2膜をマスクに用いたので、電極取出し口２５となる部分だけを高精度にドライエッチングすることができる。
また、シリコン基板４１とガラス基板２との陽極接合の際、あらかじめガラス基板２に大気開放穴２８を設け、ギャップの密閉状態を防ぐようにしたので、陽極接合時にギャップ部分に発生した気体によりシリコン基板４１を加圧して、薄膜化した部分から割れるのを防ぐことができる。そして、ウェットエッチングが行われる前に大気開放穴２８を塞ぐようにしたので、大気開放穴２８からのエッチャントの浸入を防ぐことができる。
なお、上記に示した液滴吐出ヘッドの製造方法は一例であり、そこで使用した温度、圧力、時間、厚みなどの値は上記に説明したものに限られるものではない。
【００５１】
実施の形態２
図６は上述の実施の形態で製造した液滴吐出ヘッドを用いた液滴吐出装置の概略構成図である。図６の液滴吐出装置はインクジェット方式による印刷を目的とするプリンタである。図６において、被印刷物であるプリント紙１００が支持されるドラム１０１と、プリント紙１００にインクを吐出し、記録を行う液滴吐出ヘッド１０２とで主に構成される。また、図示していないが、液滴吐出ヘッド１０２にインクを供給するためのインク供給手段がある。プリント紙１１０は、ドラム１０１の軸方向に平行に設けられた紙圧着ローラ１０３により、ドラム１０１に圧着して保持される。そして、送りネジ１０４がドラム１０１の軸方向に平行に設けられ、液滴吐出ヘッド１０２が保持されている。送りネジ１０４が回転することによって液滴吐出ヘッド１０２がドラム１０１の軸方向に移動するようになっている。
【００５２】
一方、ドラム１０１は、ベルト１０５等を介してモータ１０６により回転駆動される。また、プリント制御手段１０７は、印画データ及び制御信号に基づいて送りネジ１０４、モータ１０６を駆動させ、また、ここでは図示していないが、発振駆動回路を駆動させて振動板４を振動させ、制御をしながらプリント紙１１０に印刷を行わせる。
【００５３】
ここでは液体をインクとしてプリント紙１１０に吐出するようにしているが、液滴吐出ヘッドから吐出する液体はインクに限定されない。例えば、カラーフィルタとなる基板に吐出させる用途においては、カラーフィルタ用の顔料を含む液体、有機ＥＬ等の表示基板に吐出させる用途においては、発光素子となる化合物を含む液体、基板上に配線する用途においては、例えば導電性金属を含む液体を、それぞれの装置において設けられた液滴吐出ヘッドから吐出させるようにしてもよい。また、液滴吐出ヘッドをディスペンサとし、生体分子のマイクロアレイとなる基板に吐出する用途に用いる場合では、ＤＮＡ（Deoxyribo Nucleic Acids ：デオキシリボ核酸）、他の核酸（例えば、Ribo Nucleic Acid：リボ核酸、Peptide Nucleic Acids：ペプチド核酸等）タンパク質等のプローブを含む液体を吐出させるようにしてもよい。その他、布等の染料の吐出等にも利用することができる。
【図面の簡単な説明】
【００５４】
【図１】実施の形態１に係る液滴吐出ヘッドの分解図。
【図２】図１の液滴吐出ヘッドの断面図であり、吐出室の部分を長手方向に割断した部分の断面図（ａ）、等電位接点部分の拡大部分断面図（ｂ）。
【図３】図１の液滴吐出ヘッドを構成するガラス基板を上面から見た図。
【図４】実施の形態１の液滴吐出ヘッドの製造工程図。
【図５】図４に続く液滴吐出ヘッドの製造工程図。
【図６】実施の形態１の液滴吐出ヘッドを備えた液滴吐出装置の概略構成図。
【符号の説明】
【００５５】
１  キャビティプレート、２  ガラス基板、３  ノズルプレート、４  振動板、５  吐出室、６  オリフィス、７  リザーバ、８  個別電極、９  凹部、１０  リード部、１１  電極端子、１２  ノズル孔、１３  インク供給口、１４  ＴＥＯＳ膜、１５  液体保護膜、１８  ダイヤフラム、１９  共通電極、２０  液滴、２１  記録紙、２２  発振回路、２３  ワイヤ、２４  ＩＴＯパターン、２５  電極取出し口、２６  封止材、２７  ダイシングライン、２８  大気開放穴、２８Ａ  接着剤、４１  シリコン基板、４１Ａ  シリコン酸化膜（ＳｉＯ2膜）、４２  ボロンドープ層、４３  ＴＥＯＳエッチングマスク、１００  プリンタ、１０２  液滴吐出ヘッド。
【図１】
0004701935.tif 000002
【図２】
0004701935.tif 000003
【図３】
0004701935.tif 000004
【図４】
0004701935.tif 000005
【図５】
0004701935.tif 000006
【図６】
0004701935.tif 000007